FR 2990055 A1 20131101 FR 1201262 A 20120430 Matrice de dépôt d'au moins un fluide conducteur sur un substrat. ainsi que dispositif comprenant cette matrice et procédé de dépôt L'invention concerne une matrice de dépôt d'au moins un 5 fluide conducteur sur un substrat, ainsi qu'un dispositif comprenant cette matrice de dépôt et un procédé de dépôt. L'invention s'applique plus particulièrement à la réalisation de métallisations et à la formation de contacts métalliques notamment dans le domaine des cellules photovoltaïques ou des interconnexions 10 entre panneaux photovoltaïques. Parmi les méthodes de métallisation actuellement existantes pour les cellules solaires pour réaliser des contacts localisés, on connaît par exemple les méthodes de sérigraphie ou par dépôt laser (également connue sous le nom « plating » en anglais). 15 La méthode majoritairement utilisée dans la production des cellules photovoltaïques pour réaliser des contacts métalliques est la sérigraphie. Cette méthode consiste à déposer de l'Ag ou de l'Al par pression d'une pâte métallique à base d'Ag ou d'Al à travers un écran structuré. 20 Malgré un coût peu élevé et un débit élevé de production, les inconvénients sont nombreux : cette méthode consomme une grande quantité de pâte (dépôt d'une épaisseur minimum de 10 um et dépôt résiduel sur l'écran). De plus, cette méthode nécessite un contact avec le substrat combiné à une pression mécanique, ce qui augmente le risque 25 de casse et ce qui empêche toute utilisation sur des substrats fins. Enfin, la largeur des lignes de métallisation est limitée par la taille des ouvertures de l'écran (-100 um minimum), et pour éviter une perte résistive importante, il peut être nécessaire de réaliser ces contacts métalliques par plusieurs passages. BRT5009 2 99005 5 2 Une autre méthode connue réalise ces contacts métalliques par un jet d'aérosol. Lors du dépôt, du métal est déposé sous forme de gouttelettes (dit « spray » en anglais). La tête à partir de laquelle le métal, initialement sous forme d'encre, est éjecté sous forme de gouttelettes, peut être déplacée le long du substrat pour réaliser tout type de structure/motif pour réaliser des contacts localisés. Les pistes métalliques réalisées présentent une largeur de ligne fine (-50 um) et la consommation de métal est assez faible. Cependant, le dépôt du métal étant réalisé à partir d'une seule tête, le débit et la vitesse de réalisation des contacts métalliques ne sont pas actuellement suffisants pour être implémentés dans un processus de production industrielle. Par ailleurs, un point critique de cette méthode concerne 15 l'alignement et le déplacement entre la tête éjectant le spray métallique et le substrat. En effet, cet alignement et le déplacement de la tête d'éjection doit être réalisé avec une grande précision (l'erreur sur le déplacement de la tête doit être faible par rapport à la taille des lignes de métallisation) pour ne pas réduire le rendement des cellules 20 photovoltaïques. Or, un tel alignement nécessite des moyens techniques coûteux et demande un temps assez important ce qui réduit d'autant la cadence de production des cellules photovoltaïques. Encore une autre approche proposée est connue sous le nom « contacts recuits par laser » ( « Laser Fired Contact » en anglais) et 25 décrit dans le document W00060674. Cette méthode permet de réaliser des contacts localisés pour une cellule solaire. Le substrat est d'abord métallisé pleine plaque puis un faisceau laser est focalisé en des points précis pour chauffer localement cette surface métallisée, afin de réaliser le contact à base d'alliage Al-Si. 30 Le déplacement du faisceau laser permet de réaliser tout type de BRT5009 structure/motif. La qualité du contact et la non-dégradation du silicium peuvent être maîtrisés par l'utilisation de paramètres laser bien choisis. Ce procédé étant réalisé à partir d'une métallisation pleine plaque ne peut pas être utilisé pour des architectures de cellules à contact arrière (« Back Contact » en anglais). Enfin, les sociétés BASF, SCHMID et Aurentum ont développé une machine de transfert d'encre par laser (en anglais « Laser Transfer Printing ») et des encres spécifiques, par exemple d'argent ou d'aluminium, commercialisées sous le nom Cyposolill à base d'eau pour 10 réaliser des contacts localisés pour les cellules solaires. Selon ce principe, un ruban défilant est enduit d'une encre visqueuse contenant le métal à déposer sur le substrat, la plaquette de semi-conducteur. Ce ruban défile au-dessus du substrat et un rayon laser est dirigé sur le ruban sur la face opposée à celle au regard du substrat, ce qui a pour 15 conséquence d'éjecter l'encre par l'action du faisceau laser sur le substrat pour réaliser un contact métallique. La viscosité de ces encres est telle que, par capillarité, l'encre reste collée sur le ruban dans les conditions standards et est éjectée lors de l'action du laser pour être déposée sur le substrat. 20 Ce procédé est continu : au cours du procédé, la viscosité de l'encre est contrôlée et ajustée et le ruban défile en continu. Ce ruban est transparent à la longueur d'onde du laser utilisé pour éjecter le métal. Ce procédé est basé sur le principe du « Laser-Induced Forward 25 Transfer » (LIFT) (c'est-à-dire le transfert avant induit par laser en français), principalement utilisé en biologie, et consistant à éjecter par l'action d'un laser tout matériau visqueux déposé sur un support. Selon ces sociétés des lignes de métallisation de diamètre inférieur à 60 un peuvent être réalisées (voir par exemple "30pm wide BRT5009 contacts on silicon cells by laser trans fer T.C. Roder, E. Hoffman, J. R. Kohler, J. H. Werner - Hawaï con ference »TF 2010). Toutefois, ce dernier procédé est également délicat quant aux exigences d'alignement du laser, de la précision du déplacement du 5 faisceau laser etc, de sorte que son application industrielle paraît complexe. La présente invention vise à proposer un dispositif et un procédé plus simple et moins onéreux permettant de réaliser des contacts métalliques fins sur un substrat, en particulier pour réaliser des 10 contacts métalliques de cellules photovoltaïques. A cet effet, l'invention a pour objet une matrice de dépôt d'un fluide conducteur sur un substrat comprenant une structure de support d'au moins un fluide qui est conducteur et présente une viscosité sensible au rayonnement d'une source de lumière pour le 15 dépôt dudit fluide sur un substrat afin de former des contacts ou pistes conducteurs sur le substrat, caractérisée en ce que la structure de support comprend au moins un réservoir dudit fluide conducteur dont une paroi de fond est destinée à être en vis-à-vis dudit substrat lors du dépôt et en ce que ladite paroi de 20 fond présente des perforations permettant l'écoulement dudit fluide conducteur sur le substrat lorsque ledit fluide est soumis au rayonnement de ladite source de lumière, les perforations étant pratiquées selon un motif du fluide à déposer sur le substrat. Ainsi, on peut arriver à une vitesse de dépôt semblable à celle de 25 la sérigraphie tout en ayant une bonne conductivité des contacts métalliques. De plus, on obtient des contacts métalliques plus fins, ceci de manière reproductible. Selon d'autres caractéristiques prises seules ou en combinaison : BRT5009 2 99005 5 La structure de support peut être ouverte par le haut. Selon un autre aspect, la structure de support est réalisée en un matériau qui ne contamine pas l'encre conductrice. Selon encore un autre aspect, la structure de support peut être 5 réalisée en nitrure de bore BN, carbure de silicium SiC, en un matériau céramique, en quartz Si02, en nitrure de silicium SiN, ou en matière plastique. Alternativement, la structure de support peut être réalisée en inox ou un alliage métallique. Il est envisagé que les parois intérieures dudit au moins un réservoir sont par exemple revêtues d'une couche de protection. Ainsi, les parois intérieures dudit au moins un réservoir peuvent être revêtues d'une couche dont l'angle de mouillabilité selon la loi de Young-Dupré est inférieur à 900 . A titre d'exemple, les perforations présentent un diamètre entre lum et 500um. Selon encore un autre aspect, la matrice de dépôt comporte en outre une plaque optique présentant un motif perméable au rayonnement de ladite source de lumière, la plaque optique étant imperméable au rayonnement de ladite source de lumière en dehors dudit motif. Le motif perméable au rayonnement de ladite source de lumière de ladite plaque optique correspond par exemple à un motif recouvrant le motif des perforations de ladite structure de support. La plaque optique forme selon un mode de réalisation la paroi supérieure de ladite structure de support de façon à obtenir un réservoir fermé. BRT5009 2 9 900 5 5 6 La plaque optique peut être réalisée réfléchissante ou absorbante en dehors du motif perméable au rayonnement de ladite source de lumière. La plaque optique peut être revêtue d'un revêtement filtrant au 5 niveau du motif perméable au rayonnement de ladite source de lumière. Le revêtement filtrant comporte par exemple des filtres optiques. Selon un développement, la structure de support comporte au moins un premier réservoir et un second réservoir. Selon un aspect, le premier et le second réservoirs sont remplis d'un 10 fluide conducteur différent. Selon un autre aspect, au moins un des premier et second réservoirs est vide pour un traitement d'ablation, de dopage ou de recuit par rayonnement de ladite source de lumière. On peut prévoir que chaque réservoir comporte une alimentation en 15 continue du fluide conducteur et une évacuation du surplus de fluide conducteur. Le fluide conducteur est par exemple une encre comprenant de l'argent, du nickel, du cuivre et / ou de l'aluminium à base d'eau ou autre solvant. 20 L'invention concerne également un dispositif de dépôt d'au moins une matière sur un substrat caractérisé en ce qu'il comprend une source de lumière et une matrice de dépôt tel que défini ci-dessus. Ce dispositif peut comprendre des moyens optiques pour focaliser un faisceau lumineux de ladite source au niveau de la plaque optique. 25 Selon un autre aspect le dispositif comprend des moyens optiques pour obtenir un faisceau lumineux parallèle de ladite source au niveau de la plaque optique. BRT5009 Selon encore un autre aspect, ladite source de lumière est choisie dans le groupe formé par un laser, une diode électroluminescente, une lampe. L'invention concerne en outre un procédé de dépôt sur un substrat d'au moins un fluide qui contient des particules/un matériau conductrices/eurs et présente une viscosité sensible au rayonnement d'une source de lumière afin de former des contacts ou pistes conducteurs sur le substrat, caractérisé en ce que - on positionne au-dessus du substrat une matrice de dépôt tel que défini ci-dessus, - on soumet le fluide conducteur contenu dans au moins un réservoir de ladite structure de support au rayonnement d'une source de lumière de manière à fluidifier localement ledit fluide conducteur de manière que celui-ci s'écoule à travers des perforations ménagées dans la paroi de fond de la structure de support et se dépose selon un motif prédéfini. Selon un aspect ladite source de lumière est un laser et on balaie ladite plaque optique avec le faisceau lumineux. On peut interposer une plaque optique entre la structure de support et la source de lumière et son rayonnement. On envisage selon un mode de réalisation que l'on éclaire toute la surface de ladite plaque optique simultanément. D'autres avantages et caractéristiques apparaîtront à la lecture de la description des figures suivantes, parmi lesquelles : - la figure 1 montre un schéma d'un dispositif de dépôt d'au moins une matière sur un substrat, - la figure 2 montre un schéma plus en détail d'une matrice de dépôt selon un mode de réalisation, BRT5009 - la figure 3 montre le schéma de la figure 2 selon une coupe transversale selon la ligne II-II, - la figure 3a montre un schéma de principe en relation avec la figure 3, - la figure 4 montre une vue de dessous d'un exemple de la structure de support de la figure 2, - la figure 5 montre une vue de dessus d'un exemple de la plaque optique de la figure 2, - la figure 6 est le même schéma que celui de figure 2 montrant un exemple de balayage d'un faisceau laser, et - la figure 7 montre un schéma du dispositif de dépôt selon un autre mode de réalisation. Sur toutes les figures les mêmes références se rapportent aux mêmes éléments. Sur la figure 1 est représenté un schéma d'un dispositif 1 de dépôt d'au moins une matière sur un substrat 3 pour réaliser des contacts métalliques, par exemple dans le cadre de la production de cellules photovoltaïques. Ce dispositif comprend une source de lumière 5 et une matrice de dépôt 7 formée sur l'exemple de réalisation de la figure 1 d'une part d'une plaque optique 9 et d'autre part d'une structure de support 11 d'au moins un fluide 13 qui est conducteur et présente une viscosité sensible au rayonnement 15 de la source de lumière 5 pour le dépôt dudit fluide 13 sur le substrat 3 afin de former des contacts ou pistes conducteurs sur le substrat 3. Selon une variante non représentée, la matrice de dépôt ne comprend pas de plaque optique 9. En effet, celle-ci est optionnelle. BRT5009 2 99005 5 9 Le fluide conducteur 13 présentant une viscosité sensible au rayonnement est par exemple une encre spécifique, par exemple d'argent, de nickel, de cuivre ou d'aluminium, à base d'eau ou autre solvant pour réaliser des contacts localisés pour les cellules solaires. 5 Le fluide 13 peut être conducteur par le fait qu'il est chargé en particules conductrices en métal. Par fluide dont la viscosité est sensible au rayonnement de la source de lumière 5, on entend que la viscosité du fluide diminue localement au niveau de l'impact du rayonnement 15 de la source 10 lumineuse 5. Ceci peut être dû à un effet photosensible, c'est-à-dire dépendant surtout de la longueur d'onde de la lumière ou à un effet thermosensible, c'est-à-dire que le rayonnement 15 provoque localement un échauffement du fluide conducteur 13 rendant ce dernier moins visqueux. 15 Bien entendu, tout fluide conducteur ou fluide comportant des particules conductrices présentant des propriétés similaires peut également être choisi. La source de lumière 5 est par exemple un laser, une diode électroluminescente ou une lampe. 20 Ce qui est important, c'est que la longueur d'onde et / ou l'intensité lumineuse de la source de lumière 5 sont choisies de façon pour que l'impact de la lumière de la source sur le fluide conducteur, par exemple une encre, modifie, notamment par effet photosensible ou effet thermosensible, la viscosité du fluide 25 conducteur en le rendant moins visqueux. Le laser ou la diode laser a pour avantage comme source lumineuse 5 d'émettre un rayonnement 15 à haute intensité et à une ou plusieurs longueurs d'onde bien définies, qui peut être facilement BRT5009 dirigé par rapport à la plaque optique 9 et la structure de support 11. Comme on le verra plus loin, le faisceau lumineux doit alors balayer la plaque optique 9 pour le dépôt de métal sur le substrat 3 ou balayer le support sans plaque optique. En utilisant une diode électroluminescente, une matrice de diodes électroluminescentes ou une lampe, on peut éclairer la matrice de dépôt 7 formé de la structure de support 11 ou du support avec la plaque optique 9 en même temps ce qui permet d'accélérer le processus de dépôt. En effet, on éclaire ainsi uniformément la matrice de dépôt 7 pendant une durée suffisante pour permettre l'écoulement et le dépôt du fluide conducteur 13 sur le substrat 3. Bien entendu, on peut envisager en fonction de la source de lumière choisie d'utiliser des moyens optiques (non représentés), comme par exemple des lentilles pour focaliser un faisceau lumineux de ladite source au niveau de la plaque optique 11. De façon similaire, en particulier avec un laser comme source de lumière 5, on peut utiliser des moyens optiques divergents (non représentés) pour obtenir un faisceau lumineux parallèle de ladite source 5 au niveau de la plaque optique 11, de sorte à éclairer celle - ci complètement. Bien entendu, ces moyens optiques peuvent se composer de plusieurs lentilles, prismes ou autres éléments optiques pour diriger le rayonnement lumineux 15 de la source 5 vers la matrice de dépôt 7. Par la suite, on décrira plus en détail la matrice de dépôt 7 au regard des figures 2 à 5. BRT5009 Bien entendu, pour une variante sans plaque optique 9, il suffit de ne pas tenir compte de la figure 5 et de sa représentation graphique sur les autres figures où celle-ci est montrée. Comme on le voit sur les figures 2 et 3, la structure de support 11 5 comprend au moins un réservoir 17 dudit fluide conducteur 13, cinq réservoirs 17 (respectivement numérotées 17A, 17B, 17C, 17D et 17E) dans le présent exemple. La paroi de fond 19 de chaque réservoir 17 est destinée à être en vis-à-vis dudit substrat 3 lors du dépôt et présente des perforations 21 10 permettant l'écoulement 18 (montré en pointillé sur la figure 1) dudit fluide conducteur 13 sur le substrat 3 lorsque ledit fluide 13 est soumis au rayonnement de ladite source de lumière 5. Comme on peut le voir sur la figure 4 montrant la face inférieure de la structure de support 11, les perforations 21 sont pratiquées selon un 15 motif 22 du fluide à déposer sur le substrat 3. Dans le présent exemple, le motif 22 est composé de cinq rangées de perforations 21 alignées et parallèles. Bien entendu, toute sorte de motif est envisageable en fonction des besoins des contacts métalliques à réaliser. 20 Selon une première variante, la structure de support est réalisée par exemple en nitrure de bore BN, en carbure de silicium SiC, en quartz SiO2, en nitrure de silicium SiN, en un matériau céramique ou encore en matière plastique résistant à la chaleur. Selon une seconde variante, la structure de support est réalisée en 25 inox ou en alliage métallique. Dans le choix du matériau de la structure de support, on veille à ce que ce matériau soit un matériau non contaminant de sorte qu'il ne puisse pas contaminer le fluide conducteur 13 à déposer sur le substrat. BRT5009 Par non contaminant, on entend en particulier le fait que l'encre ne soit pas polluée (pas chargée par des résidus du matériau de la structure de support), et qu'il n'y ait pas d'interaction / réaction entre le matériau de support et l'encre conductrice. Pour renforcer la protection du fluide conducteur 13, on envisage dans certains cas que les parois intérieures des réservoirs 17 soient revêtues d'une couche de protection. Pour améliorer les propriétés de mouillabilité, on envisage également que les parois intérieures de ladite structure de support sont revêtues d'une couche dont l'angle de mouillabilité 0 selon la loi de Young-Dupré est inférieur à 900. Cette couche peut également avoir la fonction de couche de protection. La couche sera réalisée par exemple en nitrure de bore BN, en carbure de silicium SiC, en quartz Si02, en nitrure de silicium SiN, en un matériau céramique ou encore en matière 15 plastique résistant à la chaleur. En ce qui concerne les perforations 21, celles-ci peuvent présenter un diamètre compris entre 1 et 500um. Ce diamètre dépend essentiellement d'une part de la taille / largeur des contacts métalliques à réaliser et des paramètres de viscosité avec et sans rayonnement du fluide conducteur 13. En effet, sans rayonnement, 20 le diamètre doit être assez petit pour contenir le fluide conducteur 13 par capillarité dans le réservoir 17 et permettre son écoulement 18 et dépôt sur le substrat 3 lorsque le fluide conducteur 13 est soumis à ce rayonnement 15. La figure 3a montre selon une vue agrandie le réservoir 17 rempli du 25 fluide conducteur 13 au niveau d'une ouverture 21. La tension superficielle du fluide conducteur 13 permet de former sous chaque ouverture un ménisque convexe stable et permet que le fluide conducteur 13 reste dans le réservoir. La condition de stabilité BRT5009 du ménisque déterminée par la loi de Young-Laplace est H Selon une variante facultative (représenté sur la figure 3a), on peut prévoir une gorge circonférentielle 32 autour de chaque ouverture 21 pour limiter l'extension du ménisque et améliorer sa stabilité. Le diamètre des ouvertures et la distance entre les perforations ou ouvertures 21 doivent être choisi en fonction du design du dépôt. Par exemple, des ouvertures 21 très rapprochées et un fluide conducteur 13 aux propriétés de viscosité telle que son étalement sur le substrat est contrôlé peuvent permettre de faire un dépôt d'une ligne continue sur le substrat 3. Par exemple dans le cas d'une métallisation de face avant de cellules solaires en silicium, les lignes de métallisation ont un diamètre entre 10 et 150 um. Les tailles des ouvertures 21 sont choisies de telle manière que la substance est déposée environ sur cette largeur et que, lorsque la source optique 5 balaie la structure de support 11, le fluide conducteur 13 se dépose et s'étale de manière homogène formant ainsi une ligne continue. Par exemple, les ouvertures 21 peuvent être espacées de telle manière que le dépôt puisse être localisé pour des contacts en face arrière de cellule type PERC (diamètre du contact une fois déposé entre 10 et 100um et espacement entre les contacts entre 400 Inn et 1 mm). Comme précisé plus haut, un autre paramètre à prendre en considération est aussi la hauteur H du fluide conducteur 13 dans le réservoir 17 comprise entre par exemple 300um à lmm. Il est BRT5009 seulement nécessaire, qu'un film de fluide conducteur 13 soit sur la paroi de fond 19. Il s'est avéré très avantageux que chaque réservoir comporte une alimentation 23 en continu (indiqué par les flèches 24) du fluide conducteur 13 et une évacuation 25 du surplus (indiqué par les flèches 26) de fluide conducteur 13. Ainsi, la structure de support 11 peut être alimentée en continu, ce qui est très bien adapté pour un processus industriel en continu pour la réalisation de contacts métalliques sur un substrat, en particulier dans la fabrication de cellules photovoltaïques. Bien entendu, il peut s'agir d'une boucle et le fluide conducteur 13 évacué est à nouveau réinjecté dans les réservoirs 17. Ainsi, le dispositif 1 est très économe en quantité de fluide conducteur 13 utilisé. Selon le mode de réalisation de la figure 2, on a plusieurs réservoirs 17A à 17E allongés. Selon un autre mode de réalisation non représenté, on peut avoir un seul réservoir 17 ayant la dimension de tous les réservoirs 17A à 17E pris ensemble. Dans le mode de réalisation de la figure 2, tous les réservoirs 17A à 17E sont remplis du même fluide conducteur 13. Selon un autre développement et selon les besoins de dépôt de métal, un premier réservoir 17A est rempli d'un premier fluide conducteur et le second réservoir 17B est rempli d'un second fluide conducteur différent. On peut par exemple ainsi alterner les fluides conducteurs. Même trois ou plus de fluides conducteurs différents sont envisageable sans sortir du cadre de la présente invention. BRT5009 Selon encore un autre développement, on peut prévoir des réservoirs vides parmi les réservoirs remplis. Dans ce cas, le faisceau lumineux de la source de lumière 5 peut passer à travers les orifices 21 et atteindre directement le substrat 3 pour par exemple un traitement d'ablation ou de recuit par rayonnement de ladite source de lumière 5. Il peut aussi s'agir par exemple d'un traitement spécifique local par laser ou un dopage par traitement laser. Après la description de la structure de support 11, on se tourne vers la plaque optique 9. Un exemple d'une plaque optique 9 est représenté sur la figure 5. Celle-ci peut former une paroi supérieure de la structure de support 11 ou être posée sur celle-ci (voir figures 1 et 3). Dans ce dernier cas, il est nécessaire que le matériau de la structure de support 11, au moins en ce qui concerne cette paroi supérieure, soit optiquement transparent pour le rayonnement de la source de lumière 5. Selon un autre mode de réalisation représenté à la figure 7, la plaque optique 9 est disposée à une distance constante au-dessus de ladite structure de support. Dans ce cas, les réservoirs 17 de la structure de support peuvent être ouverts par le haut. La plaque 9 présente un motif 30 perméable au rayonnement de ladite source de lumière 5 et la plaque 9 est imperméable au rayonnement de ladite source de lumière en dehors dudit motif 30. Le motif 30 correspond par exemple à un motif recouvrant le motif 22 des perforations. Par imperméable au rayonnement de la source de lumière 5, on entend que ce rayonnement est soit absorbé soit réfléchi. Par perméable au rayonnement, on entend que la lumière de la source 5 est transmise majoritairement à travers la plaque optique 9. BRT5009 Le motif 30 de la plaque optique 9 recouvre le motif 22 des perforations 21. Ainsi, comme on le voit sur la figure 5, le motif 30 est formé de cinq bandes dont la largeur e correspond au diamètre des performations 21 5 et la longueur L correspond à la distance entre les trous d'extrémités. Cependant, en particulier dans le cas où la plaque optique 9 est disposée à distance de la structure de support 11, il faut tenir compte de la projection du rayonnement de la source au travers la plaque optique 9 au niveau des perforations 21 pour atteindre à ce niveau une 10 intensité suffisante pour réduire la viscosité du fluide conducteur 13 pour permettre son écoulement 18 et son dépôt sur le substrat 3. Selon d'autres développements, on peut prévoir que les motifs 22 et 30 sont identiques, en particulier si la source de lumière 5 est un laser. 15 Selon une première variante, la plaque optique est donc réalisée réfléchissante ou absorbante en dehors du motif 30 perméable au rayonnement de ladite source de lumière. Selon une seconde variante, la plaque optique est revêtue d'un revêtement filtrant au niveau un motif 30 perméable au rayonnement de 20 ladite source de lumière 5. Il peut par exemple s'agir de filtres coupe-bande (« notch filter » en anglais) au niveau du motif 30 perméable au rayonnement de ladite source de lumière. Le dispositif 1 de dépôt fonctionne de la manière suivante : On positionne au-dessus du substrat 3 la matrice de dépôt 7 telle 25 que décrite ci-dessus. L'alignement du substrat 3 de la matrice de dépôt 7 peut se faire par des moyens conventionnels. La distance entre la structure de support 11 et le substrat 3 doit être optimisée de telle manière que le fluide conducteur 13 se dépose sur BRT5009 une surface prédéfinie et de manière contrôlée. Lors du dépôt, la structure de support 11 est placée à une hauteur supérieure à l'épaisseur de la couche à déposer afin qu'il n'y ait pas de contact. Par exemple, la structure de support 11 peut être disposée à une distance de l'ordre d'une dizaines de micromètres au-dessus de l'épaisseur fini du contact métallique sur le substrat 3. La structure de support 11 peut être maintenue par des moyens électromécaniques de déplacement (par exemple une platine de déplacement mécanique ou une platine piézoélectrique), en particulier pour contrôler la hauteur h du support par rapport au substrat 3, mais aussi pour son déplacement en x et y. Puis, on soumet ladite plaque optique 9 au rayonnement de la source de lumière 5 de manière à fluidifier localement ledit fluide conducteur 13 de manière que celui-ci s'écoule à travers un orifice 21 15 ménagé dans la paroi de fond 19 et se dépose selon le motif 22 prédéfini. A cet effet, comme on le voit sur la figure 6, on balaie ladite plaque optique avec le faisceau lumineux selon le chemin en pointillé 28. Pour maîtriser la densité d'énergie incidente, des détecteurs 20 d'intensité 40 peuvent être intégrés au niveau de la structure de support 11, de préférence de manière à se trouver sur le chemin de balayage du faisceau lumineux. Bien entendu, selon la source de lumière 5, on peut aussi prévoir d'éclairer toute la surface de ladite plaque optique 9 simultanément. 25 On comprend donc que la présente invention permet la réalisation aisée et rapide de contacts métalliques sur un substrat, en particulier pour la production de cellules photovoltaïques. BRT5009 REVENDICATIONS1. Matrice de dépôt d'un fluide conducteur sur un substrat comprenant une structure de support (11) d'au moins un fluide (13) qui est conducteur et présente une viscosité sensible au rayonnement d'une source de lumière (5) pour le dépôt dudit fluide (13) sur un substrat (3) afin de former des contacts ou pistes conducteurs sur le substrat (3), caractérisée en ce que la structure de support (11) comprend au moins un réservoir (17) dudit fluide conducteur dont une paroi de fond (19) est destinée à être en vis-à-vis dudit substrat (3) lors du dépôt et en ce que ladite paroi de fond (19) présente des perforations (21) permettant l'écoulement (18) dudit fluide conducteur (13) sur le substrat (3) lorsque ledit fluide (13) est soumis au rayonnement (15) de ladite source de lumière (5), les perforations (21) étant pratiquées selon un motif (22) du fluide à déposer sur le substrat (3). 2. Matrice de dépôt selon la revendication 1, caractérisée en ce que la structure de support (11) est ouverte par le haut. 3. Matrice de dépôt selon l'une quelconque des revendications 1 à 20 2, caractérisée en ce que la structure de support (11) est réalisée en un matériau qui ne contamine pas l'encre conductrice. 4. Matrice de dépôt selon l'une quelconque des revendications 1 à 3, caractérisée en ce que la structure de support (11) est réalisée en nitrure de bore BN, carbure de silicium SiC, en un matériau céramique, 25 en quartz Si02, en nitrure de silicium SiN, ou en matière plastique. 5. Matrice de dépôt selon l'une quelconque des revendications 1 à 3, caractérisée en ce que la structure de support (11) est réalisée en inox ou un alliage métallique. BRT5009 6. Matrice de dépôt selon l'une quelconque des revendications 1 à 5, caractérisée en ce que les parois intérieures dudit au moins un réservoir (17) sont revêtues d'une couche de protection. 7. Matrice de dépôt selon l'une quelconque des revendications 1 à 5 6, caractérisée en ce que les parois intérieures dudit au moins un réservoir (17) sont revêtues d'une couche dont l'angle de mouillabilité selon la loi de Young-Dupré est inférieur à 90°. 8. Matrice de dépôt selon l'une quelconque des revendications 1 à 7, caractérisée en ce que les perforations (21) présentent un diamètre 10 entre lum et 500m. 9. Matrice de dépôt selon l'une quelconque des revendications 1 à 8, caractérisée en ce qu'elle comporte en outre une plaque optique (9) présentant un motif (30) perméable au rayonnement de ladite source de lumière (5) , la plaque optique (9) étant imperméable au rayonnement de 15 ladite source de lumière (5) en dehors dudit motif (30). 10. Matrice de dépôt selon la revendication 9, caractérisée en ce que le motif (30) perméable au rayonnement de ladite source de lumière de ladite plaque optique (9) correspond à un motif recouvrant le motif (22) des perforations de ladite structure de support. 20 11. Matrice de dépôt selon l'une quelconque des revendications 9 à 10, caractérisée en ce que la plaque optique (9) forme la paroi supérieure de ladite structure de support (11) de façon à obtenir un réservoir fermé. 12. Matrice de dépôt selon l'une quelconque des revendications 9 25 à 11, caractérisée en ce que la plaque optique (9) est réalisée réfléchissante ou absorbante en dehors du motif (30) perméable au rayonnement de ladite source de lumière. BRT5009 13. Matrice de dépôt selon l'une quelconque des revendications 9 à 11, caractérisée en ce que la plaque optique (9) est revêtue d'un revêtement filtrant au niveau du motif (30) perméable au rayonnement de ladite source de lumière (5). 14. Matrice de dépôt selon la revendication 13, caractérisée en ce que le revêtement filtrant comporte des filtres optiques. 15. Matrice de dépôt selon l'une quelconque des revendications précédentes, caractérisée en ce que la structure de support (11) comporte au moins un premier réservoir (17A) et un second réservoir (17B). 16. Matrice de dépôt selon la revendication 15, caractérisée en ce que le premier (17A) et le second (17B) réservoirs sont remplis d'un fluide conducteur (13) différent. 17. Matrice de dépôt selon la revendication 15 ou 16, caractérisée en ce qu'au moins un des premier (17A) et second (17B) réservoirs est vide pour un traitement d'ablation, de dopage ou de recuit par rayonnement de ladite source de lumière (5). 18. Matrice de dépôt selon l'un quelconque des revendications 1 à 17, caractérisée en ce que chaque réservoir (17) comporte une alimentation (23) en continue du fluide conducteur et une évacuation (25) du surplus de fluide conducteur (13). 19. Matrice de dépôt selon l'une quelconque des revendications 1 à 18, caractérisée en ce que le fluide conducteur (13) est une encre comprenant de l'argent, du nickel, du cuivre et / ou de l'aluminium à base d'eau ou autre solvant. 20. Dispositif (1) de dépôt d'au moins une matière sur un substrat caractérisé en ce qu'il comprend une source de lumière (5) BRT5009et une matrice de dépôt (7) selon l'une quelconque des revendications 1 à 19. 21. Dispositif selon la revendication 20, caractérisé en ce qu'il comprend des moyens optiques pour focaliser un faisceau lumineux de ladite source (5) au niveau de la plaque optique (9). 22. Dispositif selon la revendication 20, caractérisé en ce qu'il comprend des moyens optiques pour obtenir un faisceau lumineux parallèle de ladite source au niveau (5) de la plaque optique (9). 23. Dispositif selon l'une quelconque des revendications 20 à 22, caractérisé en ce que ladite source de lumière (5) est choisie dans le groupe formé par un laser, une diode électroluminescente, une lampe. 24. Procédé de dépôt sur un substrat (3) d'au moins un fluide (13) qui contient des particules/un matériau conductrices/eurs et présente une viscosité sensible au rayonnement d'une source de lumière (5) afin de former des contacts ou pistes conducteurs sur le substrat (3), caractérisé en ce que - on positionne au-dessus du substrat (3) une matrice de dépôt (7) selon l'une quelconque des revendications 1 à 19, - on soumet le fluide conducteur (13) contenu dans au moins un réservoir (17) de ladite structure de support (11) au rayonnement d'une source de lumière (5) de manière à fluidifier localement ledit fluide conducteur (13) de manière que celui-ci s'écoule à travers des perforations (21) ménagées dans la paroi de fond (19) de la structure de support (11) et se dépose selon un motif prédéfini. BRT5009 25. Procédé selon la revendication 24, caractérisé en ce que ladite source de lumière (5) est un laser et en ce que l'on balaie ladite plaque optique avec le faisceau lumineux. 26. Procédé selon la revendication 24, caractérisé en ce que l'on éclaire toute la surface de ladite plaque optique (9) simultanément. 27. Procédé selon l'une quelconque des revendications 24 à 26, caractérisé que l'on interpose une plaque optique (9) entre la structure de support (11) et la source de lumière (5) et son rayonnement. BRT5009